ЯДЕРНОЕ ТОПЛИВО И СПОСОБ ЕГО ИЗГОТОВЛЕНИЯ

1. Ядерное топливо, содержащее:
объем ядерного топливного материала, ограниченный поверхностью;
причем ядерный топливный материал содержит несколько зерен,
некоторые из указанных зерен имеют характеристическую длину вдоль по меньшей мере одного измерения, меньшую или равную выбранной длине, подходящей в некоторых из зерен для поддержания надлежащей диффузии продукта ядерного деления из внутреннего объема зерна по меньшей мере к одной границе зерна,
при этом ядерный топливный материал содержит пограничную сеть, выполненную с возможностью переноса продукта ядерного деления по меньшей мере от одной границы зерна некоторых зерен к поверхности объема ядерного топливного материала.
2. Ядерное топливо по п. 1, в котором характеристическая длина вдоль по меньшей мере одного измерения, которая меньше или равна выбранной длине некоторых из указанных зерен, достигается, по меньшей мере частично, посредством способа обработки материала.
3. Ядерное топливо по п. 2, в котором характеристическая длина вдоль по меньшей мере одного измерения, которая меньше или равна выбранной длине некоторых из указанных зерен, достигается, по меньшей мере частично, посредством по меньшей мере одного из следующих процессов: процесса холодной обработки, процесса отжига, процесса нормализации, механического процесса, процесса химической обработки или процесса отпуска.
4. Ядерное топливо по п. 1, в котором характеристическая длина вдоль по меньшей мере одного измерения, которая меньше или равна выбранной длине некоторых из указанных зерен, достигается, по меньшей мере частично, посредством среды с повышенной температурой.
5. Ядерное топливо по п. 1, в котором характеристическая длина вдоль по меньшей мере одного измерения, которая меньше или равна выбранной длине некоторых из указанных зерен, достигается, по меньшей мере частично, путем облучения.
6. Ядерное топливо по п. 1, в котором некоторые из указанных зерен имеют выбранную зернистую текстуру, причем зернистая текстура управляется посредством процесса управления зернистой текстурой.
7. Ядерное топливо по п. 1, в котором характеристическая длина вдоль по меньшей мере одного измерения, которая меньше или равна выбранной длине некоторых из указанных зерен, достигается, по меньшей мере частично, до начала процесса реакции ядерного деления ядерного топливного материала.
8. Ядерное топливо по п. 1, в котором характеристическая длина вдоль по меньшей мере одного измерения, которая меньше или равна выбранной длине некоторых из указанных зерен, достигается, по меньшей мере частично, в ходе процесса реакции ядерного деления ядерного топливного материала.
9. Ядерное топливо по п. 1, в котором характеристическая длина вдоль по меньшей мере одного измерения некоторых из указанных зерен включает характеристическую длину вдоль выбранного измерения некоторых из указанных зерен.
10. Ядерное топливо по п. 1, в котором характеристическая длина вдоль по меньшей мере одного измерения некоторых из указанных зерен включает характеристическую длину некоторых из указанных зерен вдоль выбранного направления.
11. Ядерное топливо по п. 1, в котором некоторые из указанных зерен имеют среднюю характеристическую длину вдоль выбранного измерения, которая меньше или равна выбранной длине.
12. Ядерное топливо по п. 1, в котором некоторые из указанных зерен имеют среднюю характеристическую длину вдоль выбранного направления, которая меньше или равна выбранной длине.
13. Ядерное топливо по п. 1, в котором по меньшей мере часть указанных зерен имеет заданное статистическое распределение характеристических длин.
14. Ядерное топливо по п. 1, в котором по меньшей мере часть указанных зерен имеет выбранный набор распределений характеристических длин.
15. Ядерное топливо по п. 1, в котором указанное по меньшей мере одно измерение в некоторых из зерен выбрано для максимизации теплопередачи из внутреннего объема зерна к границе зерна.
16. Ядерное топливо по п. 15, в котором указанное по меньшей мере одно измерение в некоторых из зерен выбрано по существу параллельным температурному градиенту во внутреннем объеме зерна.
17. Ядерное топливо по п. 1, в котором пограничная сеть ядерного топливного материала достигается, по меньшей мере частично, посредством процесса управления пористостью.
18. Ядерное топливо по п. 1, в котором пограничная сеть ядерного топливного материала достигается, по меньшей мере частично, посредством процесса управления зернистой текстурой.
19. Ядерное топливо по п. 1, в котором пограничная сеть ядерного топливного материала содержит по меньшей мере один путь переноса, выполненный с возможностью переноса продукта ядерного деления от по меньшей мере одной границы зерна по меньшей мере одного из указанных нескольких зерен к поверхности объема ядерного топливного материала.
20. Ядерное топливо по п. 19, в котором указанный по меньшей мере один путь переноса, выполненный с возможностью переноса продукта ядерного деления от указанной по меньшей мере одной границы зерна по меньшей мере одного из указанных зерен к поверхности объема ядерного топливного материала, ограничен областью между двумя или большим количеством соседних зерен.
21. Ядерное топливо по п. 19, в котором указанный по меньшей мере один путь переноса, выполненный с возможностью переноса продукта ядерного деления от указанной по меньшей мере одной границы зерна по меньшей мере одного из указанных зерен к поверхности объема ядерного топливного материала, пересекается с указанной по меньшей мере одной границей зерна.
22. Ядерное топливо по п. 1, в котором пограничная сеть ядерного топливного материала содержит взаимосвязанные пути переноса, выполненные с возможностью переноса продукта ядерного деления от по меньшей мере одной границы зерна по меньшей мере одного из указанных зерен к поверхности объема ядерного топливного материала.
23. Ядерное топливо по п. 22, в котором по меньшей мере один из указанных взаимосвязанных путей переноса, выполненных с возможностью переноса продукта ядерного деления от по меньшей мере одной границы зерна по меньшей мере одного из указанных нескольких зерен к поверхности объема ядерного топливного материала, ограничен границей зерна между двумя или большим количеством соседних зерен.
24. Ядерное топливо по п. 22, в котором по меньшей мере один из указанных взаимосвязанных путей переноса, выполненных с возможностью переноса продукта ядерного деления от по меньшей мере одной границы зерна по меньшей мере одного из указанных нескольких зерен к поверхности объема ядерного топливного материала, ограничен одной или несколькими незаполненными областями.
25. Ядерное топливо по п. 1, в котором некоторые из указанных зерен включают зерно, имеющее пограничный слой, содержащий материал, отличающийся от материала внутреннего объема зерна.
26. Ядерное топливо по п. 1, в котором ядерный материал топлива содержит керамический ядерный топливный материал.
27. Ядерное топливо по п. 26, в котором керамический ядерный топливный материал содержит по меньшей мере одно из следующего:
оксидный ядерный топливный материал, карбидный ядерный топливный материал или нитридный ядерный топливный материал.
28. Ядерное топливо по п. 26, в котором ядерный топливный материал содержит ядерный топливный материал на основе смешанного оксида.
29. Ядерное топливо по п. 1, в котором ядерный топливный материал содержит по меньшей мере одно из следующего: металлический ядерный топливный материал, ядерный топливный материал на основе металлического сплава или интерметаллический ядерный топливный материал.
30. Ядерное топливо, содержащее:
объем ядерного топливного материала, ограниченный поверхностью,
причем ядерный топливный материал содержит несколько ядерных топливных элементов, содержащих металл,
причем некоторые из указанных нескольких ядерных топливных элементов имеют характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента по меньшей мере к одной свободной поверхности,
при этом указанные несколько ядерных топливных элементов консолидированы до выбранной плотности.
31. Ядерное топливо по п. 30, в котором ядерный топливный материал содержит пограничную сеть, выполненную с возможностью переноса продукта ядерного деления от по меньшей мере одной свободной поверхности некоторых ядерных топливных элементов к поверхности объема ядерного топливного материала.
32. Ядерное топливо, содержащее:
объем ядерного топливного материала, ограниченный поверхностью,
причем ядерный топливный материал содержит несколько ядерных топливных элементов, содержащих керамический материал,
причем некоторые из указанных нескольких ядерных топливных элементов имеют характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности,
при этом указанные несколько ядерных топливных элементов консолидированы до выбранной плотности,
причем ядерный топливный материал содержит пограничную сеть, выполненную с возможностью переноса продукта ядерного деления от по меньшей мере одной свободной поверхности некоторых ядерных топливных элементов к поверхности объема ядерного топливного материала.
33. Ядерное топливо по п. 32, в котором некоторые из указанных нескольких ядерных топливных элементов содержат ядерный топливный материал на основе по меньшей мере одного из следующего: оксида, смешанного оксида, нитрида или карбида.
34. Ядерное топливо, содержащее:
объем ядерного топливного материала, ограниченный поверхностью,
причем ядерный топливный материал содержит несколько ядерных топливных элементов,
при этом часть из указанных нескольких ядерных топливных элементов имеет характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности; и
диспергирующие частицы, диспергированные в объеме ядерного топливного материала, причем некоторые из диспергирующих частиц выполнены с возможностью создания предпочтительных центров заполнения продуктом ядерного деления в ядерном топливном материале.
35. Ядерное топливо по п. 34, в котором некоторые из диспергирующих частиц выполнены с возможностью замедления образования ядер в ядерном топливном материале.
36. Ядерное топливо по п. 35, в котором некоторые из диспергирующих частиц выполнены с возможностью замедления образования ядер одного или нескольких ядерных топливных элементов в ядерном топливном материале.
37. Ядерное топливо по п. 34, в котором некоторые из диспергирующих частиц содержат керамический материал.
38. Ядерное топливо по п. 37, в котором некоторые из диспергирующих частиц содержат по меньшей мере одно из следующего: оксидный материал, нитридный материал или карбидный материал.
39. Ядерное топливо по п. 34, в котором некоторые из диспергирующих частиц содержат металлический материал.
40. Ядерное топливо по п. 39, в котором некоторые из диспергирующих частиц содержат по меньшей мере одно из следующего: металлический материал, материал на основе металлического сплава или интерметаллический материал.
41. Ядерное топливо по п. 34, в котором некоторые из диспергирующих частиц диспергированы вдоль одной или нескольких свободных поверхностей некоторых ядерных топливных элементов.
42. Ядерное топливо по п. 34, в котором некоторые из диспергирующих частиц имеют геометрическую форму.
43. Ядерное топливо по п. 34, в котором указанные диспергирующие частицы расположены с возможностью формирования геометрической структуры низкой плотности в консолидированном объеме ядерного топливного материала.
44. Ядерное топливо по п. 34, в котором указанные диспергирующие частицы диспергированы в указанных нескольких топливных элементах до начала процесса формирования твердого объема ядерного топливного материала.
45. Ядерное топливо по п. 44, в котором указанные диспергирующие частицы диспергированы в указанных нескольких топливных элементах до начала процесса спекания ядерного топливного материала.
46. Ядерное топливо по п. 44, в котором указанные диспергирующие частицы диспергированы в указанных нескольких топливных элементах до начала процесса отливки ядерного топливного материала.
47. Ядерное топливо по п. 30 или 34, в котором некоторые из указанных нескольких ядерных топливных элементов содержат по меньшей мере одно из следующего: металлическое ядерное топливо, ядерное топливо на основе металлического сплава или интерметаллическое ядерное топливо.
48. Ядерное топливо по п. 34, в котором некоторые из указанных нескольких ядерных топливных элементов содержат керамический ядерный топливный материал.
49. Ядерное топливо по п. 1, 30, 32 или 34, в котором продукт ядерного деления включает: газообразный продукт ядерного деления, жидкий продукт ядерного деления или твердый продукт ядерного деления.
50. Ядерное топливо по п. 34, в котором некоторые из указанных нескольких ядерных топливных элементов содержат одно зерно.
51. Ядерное топливо по п. 30, 32 или 34, в котором некоторые из ядерных топливных элементов содержат по меньшей мере одно из следующего: частицу, линейный элемент или плоский элемент.
52. Ядерное топливо по п. 30, 32 или 34, в котором некоторые из ядерных топливных элементов включают трехмерный ядерный топливный элемент, имеющий геометрическую форму.
53. Ядерное топливо по п. 52, в котором ядерный топливный элемент, имеющий геометрическую форму, включает ядерный топливный элемент правильной формы.
54. Ядерное топливо по п. 53, в котором ядерный топливный элемент правильной формы содержит по меньшей мере один из следующего: сферический элемент, цилиндрический элемент, эллипсоидальный элемент, тороидальный элемент или ромбовидный элемент.
55. Ядерное топливо по п. 53, в котором ядерный топливный элемент, имеющий геометрическую форму включает ядерный топливный элемент неправильной формы.
56. Ядерное топливо по п. 30, 32 или 34, в котором некоторые из указанных нескольких ядерных топливных элементов содержат два или большее количество зерен.
57. Ядерное топливо по п. 30, 32 или 34, в котором характеристическая длина вдоль по меньшей мере одного измерения, которая меньше или равна выбранной длине некоторых из указанных нескольких ядерных топливных элементов, достигается, по меньшей мере частично, посредством способа обработки материала.
58. Ядерное топливо по п. 57, в котором характеристическая длина вдоль по меньшей мере одного измерения, которая меньше или равна выбранной длине некоторых из указанных нескольких ядерных топливных элементов, достигается, по меньшей мере частично, посредством по меньшей мере одного из следующего: процесса холодной обработки, процесс отжига, процесса нормализации, процесса отпуска, механического процесса или процесса химической обработки.
59. Ядерное топливо по п. 30, 32 или 34, в котором характеристическая длина вдоль по меньшей мере одного измерения, которая меньше или равна выбранной длине некоторых из указанных нескольких ядерных топливных элементов, достигается, по меньшей мере частично, за счет среды с повышенной температурой.
60. Ядерное топливо по п. 30, 32 или 34, в котором характеристическая длина вдоль по меньшей мере одного измерения, которая меньше или равна выбранной длине некоторых из указанных нескольких ядерных топливных элементов, достигается, по меньшей мере частично, путем облучения.
61. Ядерное топливо по п. 30, 32 или 34, в котором характеристическая длина вдоль по меньшей мере одного измерения, которая меньше или равна выбранной длине некоторых из указанных нескольких ядерных топливных элементов, достигается, по меньшей мере частично, до начала процесса реакции ядерного деления в ядерном топливном материале.
62. Ядерное топливо по п. 30, 32 или 34, в котором характеристическая длина вдоль по меньшей мере одного измерения, которая меньше или равна выбранной длине некоторых из указанных нескольких ядерных топливных элементов, достигается, по меньшей мере частично, в ходе процесса реакции ядерного деления в ядерном топливном материале.
63. Ядерное топливо по п. 30, 32 или 34, в котором некоторые из ядерных топливных элементов имеют выбранную зернистую текстуру, причем зернистая текстура управляется посредством процесса управления зернистой текстурой.
64. Ядерное топливо по п. 1, 30, 32 или 34, в котором ядерный топливный материал имеет заданную пористость, причем пористость управляется посредством процесса управления пористостью.
65. Ядерное топливо по п. 30, 32 или 34, в котором характеристическая длина вдоль по меньшей мере одного измерения некоторых из указанных нескольких ядерных топливных элементов включает характеристическую длину вдоль выбранного измерения некоторых из указанных нескольких ядерных топливных элементов.
66. Ядерное топливо по п. 30, 32 или 34, в котором характеристическая длина вдоль по меньшей мере одного измерения некоторых из указанных нескольких ядерных топливных элементов включает характеристическую длину вдоль выбранного направления некоторых из указанных нескольких ядерных топливных элементов.
67. Ядерное топливо по п. 30, 32 или 34, в котором некоторые из указанных нескольких ядерных топливных элементов имеют среднюю характеристическую длину вдоль выбранного направления, которая меньше или равна выбранной длине.
68. Ядерное топливо по п. 30, 32 или 34, в котором некоторые из указанных нескольких ядерных топливных элементов имеют среднюю характеристическую длину вдоль выбранного направления, которая меньше или равна выбранной длине.
69. Ядерное топливо по п. 30, 32 или 34, в котором по меньшей мере часть из указанных нескольких ядерных топливных элементов имеет заданное статистическое распределение характеристических длин.
70. Ядерное топливо по п. 30, 32 или 34, в котором по меньшей мере часть из указанных нескольких ядерных топливных элементов имеет выбранный набор распределения характеристических длин.
71. Ядерное топливо по п. 1, 30, 32 или 34, в котором выбранная длина является функцией рабочего состояния ядерного топливного материала.
72. Ядерное топливо по п. 71, в котором рабочее состояние ядерного топливного материала включает рабочую температуру ядерного топливного материала.
73. Ядерное топливо по п. 71, в котором рабочее состояние ядерного топливного материала включает индуцированную давлением температуру ядерного топливного материала.
74. Ядерное топливо по п. 1, 30, 32 или 34, в котором указанная выбранная длина является функцией химического состава ядерного топливного материала.
75. Ядерное топливо по п. 1, 30, 32 или 34, в котором указанная выбранная длина является функцией скорости производства продукта ядерного деления в ядерном топливном материале.
76. Ядерное топливо по п. 30, 32 или 34, в котором указанное по меньшей мере одно измерение выбирается так, чтобы в некоторых ядерных топливных элементах максимизировать теплопередачу из внутреннего объема ядерного топливного элемента к свободной поверхности ядерного топливного элемента.
77. Ядерное топливо по п. 76, в котором указанное по меньшей мере одно измерение в некоторых ядерных топливных элементах выбирается по существу параллельным температурному градиенту во внутреннем объеме ядерного топливного элемента.
78. Ядерное топливо по п. 1, 30, 32 или 34, в котором указанная выбранная длина для поддержания надлежащей диффузии продукта ядерного деления включает выбранную длину для поддержания уровня диффузии, необходимого для поддержания концентрации продукта ядерного деления в объеме ядерного топливного материала на уровне или ниже выбранного уровня.
79. Ядерное топливо по п. 77, в котором указанная выбранная длина для поддержания уровня диффузии, необходимого для поддержания концентрации продукта ядерного деления в объеме ядерного топливного материала на уровне или ниже выбранного уровня, включает выбранную длину для поддержания уровня диффузии, необходимого для поддержания концентрации продукта ядерного деления в объеме ядерного топливного материала на уровне или ниже концентрации, необходимой для зарождения продукта ядерного деления.
80. Ядерное топливо по п. 31, 32 или 34, в котором пограничная сеть ядерного топливного материала содержит по меньшей мере один путь переноса, выполненный с возможностью переноса продукта ядерного деления от по меньшей мере одной свободной поверхности по меньшей мере одного из указанных нескольких ядерных топливных элементов к поверхности объема ядерного топливного материала.
81. Ядерное топливо по п. 80, в котором указанный по меньшей мере один путь переноса, выполненный с возможностью переноса продукта ядерного деления от указанной по меньшей мере одной свободной поверхности по меньшей мере одного из указанных нескольких ядерных топливных элементов к поверхности объема ядерного топливного материала, ограничен областью между двумя или большим количеством соседних ядерных топливных элементов.
82. Ядерное топливо по п. 80, в котором указанный по меньшей мере один путь переноса, выполненный с возможностью переноса продукта ядерного деления от указанной по меньшей мере одной свободной поверхности по меньшей мере одного из указанных нескольких ядерных топливных элементов к поверхности объема ядерного топливного материала, пересекается с указанной по меньшей мере одной свободной поверхностью ядерного топливного элемента.
83. Ядерное топливо по п. 31, 32 или 34, в котором пограничная сеть ядерного топливного материала содержит взаимосвязанные пути переноса, выполненные с возможностью переноса продукта ядерного деления от по меньшей мере одной свободной поверхности по меньшей мере одного из указанных нескольких ядерных топливных элементов к поверхности объема ядерного топливного материала.
84. Ядерное топливо по п. 83, в котором по меньшей мере один из указанных взаимосвязанных путей переноса, выполненный с возможностью переноса продукта ядерного деления от по меньшей мере одной свободной поверхности по меньшей мере одного из указанных нескольких ядерных топливных элементов к поверхности объема ядерного топливного материала, ограничен областью между двумя или большим количеством соседних ядерных топливных элементов.
85. Ядерное топливо по п. 83, в котором по меньшей мере один из указанных взаимосвязанных путей переноса, выполненный с возможностью переноса продукта ядерного деления от по меньшей мере одной свободной поверхности по меньшей мере одного из указанных нескольких ядерных топливных элементов к поверхности объема ядерного топливного материала, ограничен одной или несколькими незаполненными областями.
86. Ядерное топливо по п. 31, 32 или 34, в котором пограничная сеть ядерного топливного материала содержит не взаимосвязанные пути, выполненные с возможностью переноса продукта ядерного деления от по меньшей мере одной свободной поверхности по меньшей мере одного из указанных нескольких ядерных топливных элементов к поверхности объема ядерного топливного материала.
87. Ядерное топливо по п. 86, в котором по меньшей мере один из указанных не взаимосвязанных путей, выполненный с возможностью переноса продукта ядерного деления от по меньшей мере одной свободной поверхности по меньшей мере одного из указанных нескольких ядерных топливных элементов к поверхности объема ядерного топливного материала, ограничен областью между поверхностями соседних и по существу параллельных ядерных топливных элементов.
88. Ядерное топливо по п. 1, 31, 32 или 34, в котором пограничная сеть ядерного топливного материала достигается, по меньшей мере частично, посредством способа обработки материала.
89. Ядерное топливо по п. 88, в котором пограничная сеть ядерного топливного материала достигается, по меньшей мере частично, посредством по меньшей мере одного из следующего: процесса холодной обработки, процесса отжига, процесса нормализации, процесса отпуска, процесса химической обработки, процесса управления пористостью, процесса управления зернистой текстурой или механического процесса.
90. Ядерное топливо по п. 1, 31, 32 или 34, в котором пограничная сеть ядерного топливного материала достигается, по меньшей мере частично, за счет среды с повышенной температурой.
91. Ядерное топливо по п. 1, 31, 32 или 34, в котором пограничная сеть ядерного топливного материала достигается, по меньшей мере частично, путем облучения.
92. Ядерное топливо по п. 1, 31, 32 или 34, в котором пограничная сеть ядерного топливного материала достигается, по меньшей мере частично, до начала процесса реакции ядерного деления в ядерном топливном материале.
93. Ядерное топливо по п. 1, 31, 32 или 34, в котором пограничная сеть ядерного топливного материала достигается, по меньшей мере частично, в ходе процесса реакции ядерного деления в ядерном топливном материале.
94. Ядерное топливо по п. 1, 31, 32 или 34, в котором характеристическая длина вдоль по меньшей мере одного измерения некоторых из указанных нескольких ядерных топливных элементов и формирование пограничной сети ядерного топливного материала достигаются, по меньшей мере частично, одновременно в процессе изготовления.
95. Ядерное топливо по п. 30, 32 или 34, в котором некоторые из указанных нескольких ядерных топливных элементов содержат ядерный топливный элемент, имеющий пограничный слой, содержащий материал, отличающийся от материала внутреннего объема ядерного топливного элемента.
96. Ядерное топливо по п. 30, 32 или 34, в котором некоторые из ядерных топливных элементов содержат ядерный топливный элемент, имеющий пути, выполненные с возможностью переноса продукта ядерного деления из по меньшей мере одной части внутреннего объема ядерного топливного элемента к по меньшей мере одной свободной поверхности ядерного топливного элемента.
97. Ядерное топливо по п. 1, 30, 32 или 34, в котором ядерный топливный материал содержит по меньшей мере одно из следующего: изотоп урана, изотоп плутония или изотоп тория.
98. Ядерное топливо по п. 1, 30, 32 или 34, в котором указанная выбранная плотность указанных консолидированных нескольких ядерных топливных элементов равна или ниже теоретической плотности.
99. Ядерное топливо по п. 1, 30, 32 или 34, в котором объем ядерного топливного материала включает объем ядерного топлива, содержащегося в сохраняющем геометрическую форму контейнере.
100. Ядерное топливо по п. 1, 30, 32 или 34, в котором объем ядерного топливного материала включает устойчивый объем ядерного топливного материала.
101. Ядерное топливо по п. 100, в котором указанный устойчивый объем ядерного топливного материала изготавливается с помощью процесса прессования.
102. Ядерное топливо по п. 100, в котором указанный устойчивый объем ядерного топливного материала изготавливается с помощью процесса спекания.
103. Ядерное топливо по п. 100, в котором указанный устойчивый объем ядерного топливного материала изготавливается с помощью процесса отливки.
104. Ядерное топливо по п. 100, в котором указанный устойчивый объем ядерного топливного материала изготавливается с помощью процесса экструзии.
105. Ядерное топливо по п. 100, в котором указанный устойчивый объем ядерного топливного материала изготавливается с помощью процесса механического размещения.
106. Способ изготовления ядерного топлива, включающий:
использование ядерного топливного материала, консолидированного в твердый объем ядерного топливного материала, имеющий поверхность, причем консолидированный ядерный топливный материал содержит несколько зерен; и
выполнение одного или нескольких процессов над консолидированным объемом ядерного топливного материала для получения характеристической длины вдоль по меньшей мере одного измерения некоторых из зерен, которая меньше или равна выбранной длине, и пограничной сети, выполненной с возможностью переноса продукта ядерного деления от по меньшей мере одной границы зерна некоторых из зерен к поверхности объема ядерного топливного материала, причем выбранная длина в некоторых из зерен подходит для поддержания надлежащей диффузии продукта ядерного деления из внутреннего объема зерна к по меньшей мере одной границе зерна.
107. Способ по п. 106, в котором при указанном выполнении одного или несколько процессов над консолидированным объемом ядерного топливного материала для получения характеристической длины вдоль по меньшей мере одного измерения некоторых из зерен, которая меньше или равна выбранной длине, и пограничной сети, выполненной с возможностью переноса продукта ядерного деления от по меньшей мере одной границы зерна некоторых из зерен к поверхности объема ядерного топливного материала, и выбранная длина подходит для поддержания надлежащей диффузии продукта ядерного деления из внутреннего объема зерна к по меньшей мере одной границе зерна некоторых из зерен, также: выполняют один или несколько процессов над консолидированным объемом ядерного топливного материала для получения средней характеристической длины вдоль выбранного направления некоторых из зерен, которая меньше или равна выбранной длине.
108. Способ по п. 106, в котором при выполнении одного или нескольких процессов над консолидированным объемом ядерного топливного материала для получения характеристической длины вдоль по меньшей мере одного измерения некоторых из зерен, которая меньше или равна выбранной длине, и пограничной сети, выполненной с возможностью переноса продукта ядерного деления от по меньшей мере одной границы зерна некоторых из зерен к поверхности объема ядерного топливного материала, и выбранная длина в некоторых из зерен подходит для поддержания надлежащей диффузии продукта ядерного деления из внутреннего объема зерна к по меньшей мере одной границе зерна:
выполняют один или несколько процессов над консолидированным объемом ядерного топливного материала для получения характеристической длины вдоль по меньшей мере одного измерения некоторых из зерен, которая меньше или равна выбранной длине, и пограничной сети, выполненной с возможностью переноса продукта ядерного деления от по меньшей мере одной границы зерна некоторых из зерен к поверхности объема ядерного топливного материала, при этом выбранная длина подходит для поддержания уровня диффузии, необходимого для поддержания концентрации продукта ядерного деления в объеме ядерного топливного материала на уровне или ниже выбранного уровня.
109. Способ по п. 106, в котором при выполнении одного или нескольких процессов над консолидированным объемом ядерного топливного материала для получения характеристической длины вдоль по меньшей мере одного измерения некоторых из зерен, которая меньше или равна выбранной длине, и пограничной сети, выполненной с возможностью переноса продукта ядерного деления от по меньшей мере одной границы зерна некоторых из зерен к поверхности объема ядерного топливного материала, и выбранная длина в некоторых из зерен подходит для поддержания надлежащей диффузии продукта ядерного деления из внутреннего объема зерна к по меньшей мере одной границе зерна: выполняют один или несколько процессов над консолидированным объемом ядерного топливного материала для получения характеристической длины вдоль по меньшей мере одного измерения некоторых из зерен, которая меньше или равна выбранной длине, и пограничной сети, выполненной с возможностью переноса продукта ядерного деления от по меньшей мере одной границы зерна некоторых из зерен к поверхности объема ядерного топливного материала, при этом выбранная длина подходит для поддержания уровня диффузии, необходимого для поддержания концентрации продукта ядерного деления в объеме ядерного топливного материала на уровне или ниже концентрации, необходимой для зарождения продукта ядерного деления.
110. Способ по п. 106, в котором при выполнении одного или нескольких процессов над консолидированным объемом ядерного топливного материала для получения характеристической длины вдоль по меньшей мере одного измерения некоторых из зерен, которая меньше или равна выбранной длине, и пограничной сети, выполненной с возможностью переноса продукта ядерного деления от по меньшей мере одной границы зерна некоторых из зерен к поверхности объема ядерного топливного материала, при этом выбранная длина подходит для поддержания надлежащей диффузии продукта ядерного деления из внутреннего объема зерна к по меньшей мере одной границе зерна некоторых из зерен:
выполняют один или несколько процессов над консолидированным объемом ядерного топливного материала для получения характеристической длины вдоль по меньшей мере одного измерения некоторых из зерен, которая меньше или равна выбранной длине, и пограничной сети, содержащей по меньшей мере один путь переноса, выполненный с возможностью переноса продукта ядерного деления от по меньшей мере одной границы зерна некоторых из зерен к поверхности объема ядерного топливного материала.
111. Способ по п. 110, в котором при выполнении одного или нескольких процессов над консолидированным объемом ядерного топливного материала для получения характеристической длины вдоль по меньшей мере одного измерения некоторых из зерен, которая меньше или равна выбранной длине, и пограничной сети, содержащей по меньшей мере один путь переноса, выполненный с возможностью переноса продукта ядерного деления от по меньшей мере одной границы зерна некоторых из зерен к поверхности объема ядерного топливного материала:
выполняют один или несколько процессов над консолидированным объемом ядерного топливного материала для получения характеристической длины вдоль по меньшей мере одного измерения некоторых из зерен, которая меньше или равна выбранной длине, и пограничной сети, содержащей по меньшей мере один путь переноса, выполненный с возможностью переноса продукта ядерного деления от по меньшей мере одной границы зерна некоторых из зерен к поверхности объема ядерного топливного материала, причем путь переноса ограничен областью между двумя или большим количеством соседних зерен.
112. Способ по п. 110, в котором при выполнении одного или нескольких процессов над консолидированным объемом ядерного топливного материала для получения характеристической длины вдоль по меньшей мере одного измерения некоторых из зерен, которая меньше или равна выбранной длине, и пограничной сети, содержащей по меньшей мере один путь переноса, выполненный с возможностью переноса продукта ядерного деления от по меньшей мере одной границы зерна некоторых из зерен к поверхности объема ядерного топливного материала:
выполняют один или несколько процессов над консолидированным объемом ядерного топливного материала для формирования характеристической длины вдоль по меньшей мере одного измерения некоторых из зерен, которая меньше или равна выбранной длине, и пограничной сети, содержащей по меньшей мере один путь переноса, выполненный с возможностью переноса продукта ядерного деления от по меньшей мере одной границы зерна некоторых из зерен к поверхности объема ядерного топливного материала, причем путь переноса пересекается с указанной по меньшей мере одной границей зерна.
113. Способ по п. 106, в котором при выполнении одного или нескольких процессов над консолидированным объемом ядерного топливного материала для получения характеристической длины вдоль по меньшей мере одного измерения некоторых из зерен, которая меньше или равна выбранной длине, и пограничную сеть, выполненную с возможностью переноса продукта ядерного деления от по меньшей мере одной границы зерна некоторых из зерен к поверхности объема ядерного топливного материала, при этом в некоторых из зерен выбранная длина подходит для поддержания надлежащей диффузии продукта ядерного деления из внутреннего объема зерна к по меньшей мере одной границе зерна:
выполняют один или несколько процессов над консолидированным объемом ядерного топливного материала для получения характеристической длины вдоль по меньшей мере одного измерения некоторых из зерен, которая меньше или равна выбранной длине, и пограничной сети, содержащей взаимосвязанные пути, выполненные с возможностью переноса продукта ядерного деления от по меньшей мере одной границы зерна некоторых из зерен к поверхности объема ядерного топливного материала.
114. Способ по п. 113, в котором при выполнении одного или нескольких процессов над консолидированным объемом ядерного топливного материала для получения характеристической длины вдоль по меньшей мере одного измерения некоторых из зерен, которая меньше или равна выбранной длине, и пограничной сети, содержащей взаимосвязанные пути, выполненные с возможностью переноса продукта ядерного деления от по меньшей мере одной границы зерна некоторых из зерен к поверхности объема ядерного топливного материала:
выполняют один или несколько процессов над консолидированным объемом ядерного топливного материала для получения характеристической длины вдоль по меньшей мере одного измерения некоторых из зерен, которая меньше или равна выбранной длине, и пограничной сети, содержащей взаимосвязанные пути, выполненные с возможностью переноса продукта ядерного деления от по меньшей мере одной границы зерна некоторых из зерен к поверхности объема ядерного топливного материала, причем по меньшей мере один из указанных взаимосвязанных путей переноса ограничен областью между двумя или большим количеством соседних зерен.
115. Способ по п. 113, в котором при выполнении одного или нескольких процессов над консолидированным объемом ядерного топливного материала для получения характеристической длины вдоль по меньшей мере одного измерения некоторых из зерен, которая меньше или равна выбранной длине, и пограничной сети, содержащей взаимосвязанные пути, выполненные с возможностью переноса продукта ядерного деления от по меньшей мере одной границы зерна некоторых из зерен к поверхности объема ядерного топливного материала:
выполняют один или несколько процессов над консолидированным объемом ядерного топливного материала для получения характеристической длины вдоль по меньшей мере одного измерения некоторых из зерен, которая меньше или равна выбранной длине, и пограничной сети, содержащей взаимосвязанные пути, выполненные с возможностью переноса продукта ядерного деления от по меньшей мере одной границы зерна некоторых из зерен к поверхности объема ядерного топливного материала, причем по меньшей мере один из указанных взаимосвязанных путей переноса ограничен одной или несколькими незаполненными областями.
116. Способ по п. 106, в котором при выполнении одного или нескольких процессов над консолидированным объемом ядерного топливного материала для получения характеристической длины вдоль по меньшей мере одного измерения некоторых из зерен, которая меньше или равна выбранной длине, и пограничную сеть, выполненную с возможностью переноса продукта ядерного деления от по меньшей мере одной границы зерна некоторых из зерен к поверхности объема ядерного топливного материала, и в некоторых из зерен выбранная длина подходит для поддержания надлежащей диффузии продукта ядерного деления из внутреннего объема зерна к по меньшей мере одной границе зерна: выполняют один или несколько процессов над консолидированным объемом ядерного топливного материала для получения характеристической длины вдоль по меньшей мере одного измерения некоторых из зерен, которая меньше или равна выбранной длине, и пограничной сети, выполненной с возможностью переноса газообразного продукта ядерного деления от по меньшей мере одной границы зерна некоторых из зерен к поверхности объема ядерного топливного материала, причем выбранная длина в некоторых из зерен подходит для поддержания надлежащей диффузии газообразного продукта ядерного деления из внутреннего объема зерна к по меньшей мере одной границе зерна.
117. Способ по п. 106, в котором при выполнении одного или нескольких процессов над консолидированным объемом ядерного топливного материала для получения характеристической длины вдоль по меньшей мере одного измерения некоторых из зерен, которая меньше или равна выбранной длине, и пограничную сеть, выполненную с возможностью переноса продукта ядерного деления от по меньшей мере одной границы зерна некоторых из зерен к поверхности объема ядерного топливного материала, и в некоторых из зерен выбранная длина подходит для поддержания надлежащей диффузии продукта ядерного деления из внутреннего объема зерна к по меньшей мере одной границе зерна:
выполняют один или несколько процессов над консолидированным объемом ядерного топливного материала для получения характеристической длины вдоль по меньшей мере одного измерения некоторых из зерен, которая меньше или равна выбранной длине, и пограничной сети, выполненной с возможностью переноса жидкого продукта ядерного деления от по меньшей мере одной границы зерна некоторых из зерен к поверхности объема ядерного топливного материала, причем в некоторых из зерен выбранная длина подходит для поддержания надлежащей диффузии жидкого продукта ядерного деления из внутреннего объема зерна к по меньшей мере одной границе зерна.
118. Способ по п. 106, в котором при выполнении одного или нескольких процессов над консолидированным объемом ядерного топливного материала для получения характеристической длины вдоль по меньшей мере одного измерения некоторых из зерен, которая меньше или равна выбранной длине, и пограничной сети, выполненной с возможностью переноса продукта ядерного деления от по меньшей мере одной границы зерна некоторых из зерен к поверхности объема ядерного топливного материала, и в некоторых из зерен выбранная длина подходит для поддержания надлежащей диффузии продукта ядерного деления из внутреннего объема зерна к по меньшей мере одной границе зерна: выполняют один или несколько процессов над консолидированным объемом ядерного топливного материала для получения характеристической длины вдоль по меньшей мере одного измерения некоторых из зерен, которая меньше или равна выбранной длине, и пограничной сети, выполненной с возможностью переноса твердого продукта ядерного деления от по меньшей мере одной границы зерна некоторых из зерен к поверхности объема ядерного топливного материала, причем в некоторых из зерен выбранная длина подходит для поддержания надлежащей диффузии твердого продукта ядерного деления из внутреннего объема зерна к по меньшей мере одной границе зерна.
119. Способ по п. 106, в котором при использовании ядерного топливного материала, консолидированного в твердый объем ядерного топливного материала, имеющий поверхность, причем консолидированный ядерный топливный материал содержит несколько зерен:
используют ядерный топливный материал, консолидированный в твердый объем ядерного топливного материала, имеющий поверхность, причем консолидированный ядерный топливный материал содержит несколько зерен, некоторые из которых имеют пограничный слой, содержащий материал, отличающийся от материала внутреннего объема зерна.
120. Способ по п. 106, в котором при использовании ядерного топливного материала, консолидированного в твердый объем ядерного топливного материала, имеющий поверхность, причем консолидированный ядерный топливный материал содержит несколько зерен:
используют керамический ядерный топливный материал, консолидированный в твердый объем ядерного топливного материала, имеющий поверхность, причем консолидированный ядерный топливный материал содержит несколько зерен.
121. Способ по п. 106, в котором при использовании топливного материала, консолидированного в твердый объем ядерного топливного материала, имеющий поверхность, причем консолидированный ядерный топливный материал содержит несколько зерен:
используют металлический ядерный топливный материал, ядерный топливный материал на основе металлического сплава или интерметаллический ядерный топливный материал, консолидированный в твердый объем ядерного топливного материала, имеющий поверхность, причем консолидированный ядерный топливный материал содержит несколько зерен.
122. Способ по п. 106, в котором при использовании ядерного топливного материала, консолидированного в твердый объем ядерного топливного материала, имеющий поверхность, причем консолидированный ядерный топливный материал содержит несколько зерен:
используют ядерный топливный материал, содержащий по меньшей мере одно из следующего: изотоп урана, изотоп плутония или изотоп тория, причем ядерный топливный материал консолидирован в твердый объем ядерного топливного материала, имеющий поверхность, при этом консолидированный ядерный топливный материал содержит несколько зерен.
123. Способ по п. 106, в котором при использовании ядерного топливного материала, консолидированного в твердый объем ядерного топливного материала, имеющий поверхность, причем консолидированный ядерный топливный материал содержит несколько зерен:
используют ядерный топливный материал, консолидированный в твердый объем, имеющий плотность, равную или ниже теоретической плотности, причем ядерный топливный материал имеет поверхность, причем консолидированный ядерный топливный материал содержит несколько зерен.
124. Способ по п. 106, в котором при использовании ядерного топливного материала, консолидированного в твердый объем ядерного топливного материала, имеющий поверхность, причем консолидированный ядерный топливный материал содержит несколько зерен:
используют ядерный топливный материал, консолидированный в твердый объем ядерного топливного материала, имеющий поверхность, причем консолидированный ядерный топливный материал содержит несколько зерен, при этом объем ядерного топлива содержится в сохраняющем геометрическую форму контейнере.
125. Способ по п. 106, в котором при использовании ядерного топливного материала, консолидированного в твердый объем ядерного топливного материала, имеющий поверхность, причем консолидированный ядерный топливный материал содержит несколько зерен:
используют ядерный топливный материал, консолидированный в твердый устойчивый объем ядерного топливного материала, имеющий поверхность, причем консолидированный ядерный топливный материал содержит несколько зерен.
126. Способ по п. 106, в котором при использовании ядерного топливного материала, консолидированного в твердый объем ядерного топливного материала, имеющий поверхность, причем консолидированный ядерный топливный материал содержит несколько зерен:
спрессовывают ядерный топливный материал в консолидированный твердый устойчивый объем ядерного топливного материала, имеющий поверхность, причем консолидированный ядерный топливный материал содержит несколько зерен.
127. Способ по п. 106, в котором при использовании ядерного топливного материала, консолидированного в твердый объем ядерного топливного материала, имеющий поверхность, причем консолидированный ядерный топливный материал содержит несколько зерен:
спекают ядерный топливный материал в консолидированный твердый устойчивый объем ядерного топливного материала, имеющий поверхность, причем консолидированный ядерный топливный материал содержит несколько зерен.
128. Способ по п. 106, в котором при использовании ядерного топливного материала, консолидированного в твердый объем ядерного топливного материала, имеющий поверхность, причем консолидированный ядерный топливный материал содержит несколько зерен:
отливают ядерный топливный материал в консолидированный твердый устойчивый объем ядерного топливного материала, имеющий поверхность, причем консолидированный ядерный топливный материал содержит несколько зерен.
129. Способ по п. 106, в котором при использовании ядерного топливного материала, консолидированного в твердый объем ядерного топливного материала, имеющий поверхность, причем консолидированный ядерный топливный материал содержит несколько зерен:
выполняют экструзию ядерного топливного материала в консолидированный твердый устойчивый объем ядерного топливного материала, имеющий поверхность, причем консолидированный ядерный топливный материал содержит несколько зерен.
130. Способ изготовления ядерного топлива, включающий:
использование несколько ядерных топливных элементов, часть из которых имеет характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности, причем некоторые из ядерных топливных элементов содержат металлический ядерный топливный материал; и
консолидацию указанных нескольких ядерных топливных элементов в объем ядерного топливного материала, имеющий поверхность.
131. Способ изготовления ядерного топлива, включающий:
использование несколько ядерных топливных элементов, часть из которых имеют характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности, причем некоторые из ядерных топливных элементов содержат керамический ядерный топливный материал; и
консолидацию указанных нескольких ядерных топливных элементов в объем ядерного топливного материала, имеющий поверхность, причем объем ядерного топливного материала содержит пограничную сеть, выполненную с возможностью переноса продукта ядерного деления от по меньшей мере одной свободной поверхности некоторых ядерных топливных элементов к поверхности объема ядерного топливного материала.
132. Способ по п. 131, в котором при использовании нескольких ядерных топливных элементов, часть из которых имеет характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности, причем некоторые из ядерных топливных элементов содержат керамический ядерный топливный материал:
используют несколько ядерных топливных элементов, некоторые из которых содержат ядерный топливный материал на основе по меньшей мере одного из следующего: оксида, смешанного оксида, нитрида или карбида.
133. Способ изготовления ядерного топлива, включающий:
использование ядерного топливного материала;
диспергирование в ядерном топливном материале диспергирующих частиц, некоторые из которых выполнены с возможностью создания предпочтительных центров заполнения продуктом ядерного деления в ядерном топливном материале;
консолидацию ядерного топливного материала в объем ядерного топливного материала, имеющий поверхность, причем консолидированный ядерный топливный материал содержит несколько зерен, и
выполнение одного или нескольких процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии продукта ядерного деления из внутреннего объема зерна к по меньшей мере одной границе зерна.
134. Способ по п. 133, в котором при диспергировании в ядерном топливном материале диспергирующих частиц, некоторые из которых выполнены с возможностью создания предпочтительных центров заполнения продуктом ядерного деления в ядерном топливном материале:
диспергируют в ядерном топливном материале диспергирующие частицы, некоторые из которых содержат керамический материал.
135. Способ по п. 134, в котором при диспергировании в ядерном топливном материале диспергирующих частиц, некоторые из которых содержат керамический материал:
диспергируют в ядерном топливном материале диспергирующие частицы, некоторые из которых содержат по меньшей мере одно из следующего: оксидный материал, нитридный материал или карбидный материал.
136. Способ по п. 133, в котором при диспергировании в ядерном топливном материале диспергирующих частиц, некоторые из которых выполнены с возможностью создания предпочтительных центров заполнения продуктом ядерного деления в ядерном топливном материале:
диспергируют в ядерном топливном материале диспергирующие частицы, некоторые из которых содержат металлический материал.
137. Способ по п. 136, в котором при диспергировании в ядерном топливном материале диспергирующих частиц, некоторые из которых содержат металлический материал:
диспергируют в ядерном топливном материале диспергирующие частицы, некоторые из которых содержат по меньшей мере одно из следующего: металл, материал на основе металлического сплава или интерметаллическое соединение.
138. Способ по п. 133, в котором при диспергировании в ядерном топливном материале диспергирующих частиц, некоторые из которых выполнены с возможностью создания предпочтительных центров заполнения продуктом ядерного деления в ядерном топливном материале:
диспергируют в ядерном топливном материале диспергирующие частицы, некоторые из которых диспергируют вдоль одной или нескольких межзеренных границ ядерного топливного материала.
139. Способ по п. 133, в котором при диспергировании в ядерном топливном материале диспергирующих частиц, некоторые из которых выполнены с возможностью создания предпочтительных центров заполнения продуктом ядерного деления в ядерном топливном материале:
диспергируют в ядерном топливном материале диспергирующие частицы, некоторые из которых имеют геометрическую форму.
140. Способ по п. 133, в котором при диспергировании в ядерном топливном материале диспергирующих частиц, некоторые из которых выполнены с возможностью создания предпочтительных центров заполнения продуктом ядерного деления в ядерном топливном материале:
диспергируют в ядерном топливном материале диспергирующие частицы, которые выполнены с возможностью формирования геометрической структуры низкой плотности в консолидированном объеме ядерного топливного материала.
141. Способ по п. 133, в котором при диспергировании в ядерном топливном материале диспергирующих частиц, некоторые из которых выполнены с возможностью создания предпочтительных центров заполнения продуктом ядерного деления в ядерном топливном материале:
диспергируют в ядерном топливном материале диспергирующие частицы, которые диспергируют в ядерном топливном материале до начала процесса формирования твердого объема ядерного топливного материала.
142. Способ по п. 141, в котором при диспергировании в ядерном топливном материале диспергирующих частиц, которые диспергируют в ядерном топливном материале до начала процесса формирования твердого объема:
диспергируют в ядерном топливном материале диспергирующие частицы, которые диспергируют в ядерном топливном материале до начала процесса спекания ядерного топливного материала.
143. Способ по п. 141, в котором при диспергировании в ядерном топливном материале диспергирующих частиц, которые диспергируют в ядерном топливном материале до начала процесса формирования твердого объема:
диспергируют в ядерном топливном материале диспергирующие частицы, которые диспергируют в ядерном топливном материале до начала процесса отливки ядерного топливного материала.
144. Способ по п. 133, в котором при использовании ядерного топливного материала используют керамический ядерный топливный материал.
145. Способ по п. 133, в котором при использовании ядерного топливного материала используют ядерный топливный материал на основе металла, металлического сплава или интерметаллического соединения.
146. Способ по п. 133, в котором при использовании ядерного топливного материала используют ядерный топливный материал, содержащий по меньшей мере одно из: изотоп урана, изотоп плутония или изотоп тория.
147. Способ по п. 133, в котором при консолидации ядерного топливного материала в объем ядерного топливного материала, имеющий поверхность, причем консолидированный ядерный топливный материал содержит несколько зерен:
консолидируют ядерный топливный материал в объем ядерного топливного материала, имеющий поверхность, причем консолидированный ядерный топливный материал содержит несколько зерен, при этом некоторые из указанных нескольких зерен имеют пограничный слой, содержащий материал, отличающийся от материала внутреннего объема зерна.
148. Способ по п. 133, в котором при консолидации ядерного топливного материала в объем ядерного топливного материала, имеющий поверхность, причем консолидированный ядерный топливный материал содержит несколько зерен:
консолидируют ядерный топливный материал в объем ядерного топливного материала, имеющий поверхность, причем ядерный топливный материал консолидируют до плотности на уровне или ниже теоретической плотности.
149. Способ по п. 133, в котором при консолидации ядерного топливного материала в объем ядерного топливного материала, имеющий поверхность, причем консолидированный ядерный топливный материал содержит несколько зерен:
консолидируют ядерный топливный материал в объем ядерного топливного материала, имеющий поверхность, причем объем ядерного топлива содержится в сохраняющем геометрическую форму контейнере.
150. Способ по п. 133, в котором при консолидации ядерного топливного материала в объем ядерного топливного материала, имеющий поверхность, причем консолидированный ядерный топливный материал содержит несколько зерен:
консолидируют ядерный топливный материал в твердый устойчивый объем ядерного топливного материала.
151. Способ по п. 133, в котором при консолидации ядерного топливного материала в объем ядерного топливного материала, имеющий поверхность, причем консолидированный ядерный топливный материал содержит несколько зерен:
спрессовывают ядерный топливный материал в консолидированный твердый устойчивый объем ядерного топливного материала.
152. Способ по п. 133, в котором при консолидации ядерного топливного материала в объем ядерного топливного материала, имеющий поверхность, причем консолидированный ядерный топливный материал содержит несколько зерен:
спекают ядерный топливный материал в консолидированный твердый устойчивый объем ядерного топливного материала.
153. Способ по п. 133, в котором при консолидации ядерного топливного материала в объем ядерного топливного материала, имеющий поверхность, причем консолидированный ядерный топливный материал содержит несколько зерен:
отливают ядерный топливный материал в консолидированный твердый устойчивый объем ядерного топливного материала.
154. Способ по п. 133, в котором при консолидации ядерного топливного материала в объем ядерного топливного материала, имеющий поверхность, причем консолидированный ядерный топливный материал содержит несколько зерен:
выполняют экструзию ядерного топливного материала в консолидированный твердый устойчивый объем ядерного топливного материала.
155. Способ по п. 106 или 133, в котором при выполнении одного или нескольких процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии продукта ядерного деления из внутреннего объема зерна к по меньшей мере одной границе зерна:
выполняют один или несколько процессов механической обработки над консолидированным объемом ядерного топливного материала.
156. Способ по п. 106 или 133, в котором при выполнении одного или нескольких процессов над консолидированным объемом ядерного топливного материала выполняют один или несколько процессов управления зернистой текстурой над консолидированным объемом ядерного топливного материала.
157. Способ по п. 106 или 133, в котором при выполнении одного или нескольких процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии продукта ядерного деления из внутреннего объема зерна к по меньшей мере одной границе зерна:
выполняют один или несколько процессов над консолидированным объемом ядерного топливного материала для получения характеристической длины вдоль выбранного измерения некоторых из зерен, которая меньше или равна выбранной длине.
158. Способ по п. 106 или 133, в котором при выполнении одного или нескольких процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии продукта ядерного деления из внутреннего объема зерна к по меньшей мере одной границе зерна:
выполняют один или несколько процессов над консолидированным объемом ядерного топливного материала для получения характеристической длины вдоль выбранного направления некоторых из зерен, которая меньше или равна выбранной длине.
159. Способ по п. 106 или 133, в котором при выполнении одного или нескольких процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии продукта ядерного деления из внутреннего объема зерна к по меньшей мере одной границе зерна:
выполняют один или несколько процессов над консолидированным объемом ядерного топливного материала для получения средней характеристической длины вдоль выбранного измерения некоторых зерен, которая меньше или равна выбранной длине.
160. Способ по п. 106 или 133, в котором при выполнении одного или нескольких процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии продукта ядерного деления из внутреннего объема зерна к по меньшей мере одной границе зерна:
выполняют один или несколько процессов над консолидированным объемом ядерного топливного материала для получения средней характеристической длины вдоль выбранного направления некоторых зерен, которая меньше или равна выбранной длине.
161. Способ по п. 106 или 133, в котором при выполнении одного или нескольких процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии продукта ядерного деления из внутреннего объема зерна по меньшей мере одной границе зерна:
выполняют один или несколько процессов над консолидированным объемом ядерного топливного материала для получения выбранного статистического распределения характеристических длин.
162. Способ по п. 106 или 133, в котором при выполнении одного или нескольких процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии продукта ядерного деления из внутреннего объема зерна к по меньшей мере одной границе зерна:
выполняют один или несколько процессов над консолидированным объемом ядерного топливного материала для получения выбранного набора статистических распределений характеристических длин.
163. Способ по п. 106 или 133, в котором при выполнении одного или нескольких процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии продукта ядерного деления из внутреннего объема зерна к по меньшей мере одной границе зерна:
выполняют один или несколько процессов над консолидированным объемом ядерного топливного материала для получения характеристической длины вдоль по меньшей мере одного измерения некоторых из зерен, которая меньше или равна выбранной длине, при этом выбранная длина является функцией рабочего состояния ядерного топливного материала.
164. Способ по п. 163, в котором при выполнении одного или нескольких процессов над консолидированным объемом ядерного топливного материала для получения характеристической длины вдоль по меньшей мере одного измерения некоторых из зерен, которая меньше или равна выбранной длине, и выбранная длина является функцией рабочего состояния ядерного топливного материала:
выполняют один или несколько процессов над консолидированным объемом ядерного топливного материала для получения характеристической длины вдоль по меньшей мере одного измерения некоторых из зерен, которая меньше или равна выбранной длине, при этом выбранная длина является функцией рабочей температуры ядерного топливного материала.
165. Способ по п. 163, в котором при выполнении одного или нескольких процессов над консолидированным объемом ядерного топливного материала для получения характеристической длины вдоль по меньшей мере одного измерения некоторых из зерен, которая меньше или равна выбранной длине, и выбранная длина является функцией рабочего состояния ядерного топливного материала:
выполняют один или несколько процессов над консолидированным объемом ядерного топливного материала для получения характеристической длины вдоль по меньшей мере одного измерения некоторых из зерен, которая меньше или равна выбранной длине, при этом выбранная длина является функцией индуцированной давлением температуры ядерного топливного материала.
166. Способ по п. 106 или 133, в котором при выполнении одного или нескольких процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии продукта ядерного деления из внутреннего объема зерна к по меньшей мере одной границе зерна:
выполняют один или несколько процессов над консолидированным объемом ядерного топливного материала для получения характеристической длины вдоль по меньшей мере одного измерения некоторых из зерен, которая меньше или равна выбранной длине, при этом выбранная длина является функцией химического состава ядерного топливного материала.
167. Способ по п. 106 или 133, в котором при выполнении одного или нескольких процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии продукта ядерного деления из внутреннего объема зерна к по меньшей мере одной границе зерна:
выполняют один или несколько процессов над консолидированным объемом ядерного топливного материала для получения характеристической длины вдоль по меньшей мере одного измерения некоторых из зерен, которая меньше или равна выбранной длине, при этом выбранная длина является функцией скорости производства продукта ядерного деления ядерного топливного материала.
168. Способ по п. 106 или 133, в котором при выполнении одного или нескольких процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии продукта ядерного деления из внутреннего объема зерна к по меньшей мере одной границе зерна:
выполняют один или несколько процессов над консолидированным объемом ядерного топливного материала для получения характеристической длины вдоль по меньшей мере одного измерения некоторых из зерен, которая меньше или равна выбранной длине, причем в некоторых из зерен указанное по меньшей мере одно измерение выбирают так, чтобы максимизировать теплопередачу из внутреннего объема зерна к границе зерна.
169. Способ по п. 168, в котором при выполнении одного или нескольких процессов над консолидированным объемом ядерного топливного материала для получения характеристической длины вдоль по меньшей мере одного измерения некоторых из зерен, которая меньше или равна выбранной длине, причем в некоторых из зерен указанное по меньшей мере одно измерение выбирают так, чтобы максимизировать теплопередачу из внутреннего объема зерна к границе зерна:
выполняют один или несколько процессов над консолидированным объемом ядерного топливного материала для получения характеристической длины вдоль по меньшей мере одного измерения некоторых из зерен, которая меньше или равна выбранной длине, причем в некоторых из зерен указанное по меньшей мере одно измерение выбирают по существу параллельным температурному градиенту во внутреннем объеме зерна.
170. Способ по п. 133, в котором при выполнении одного или нескольких процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии продукта ядерного деления из внутреннего объема зерна к по меньшей мере одной границе зерна:
выполняют один или несколько процессов над консолидированным объемом ядерного топливного материала для получения характеристической длины вдоль по меньшей мере одного измерения некоторых из зерен, которая меньше или равна выбранной длине, подходящей для поддержания уровня диффузии, необходимого для поддержания концентрации продукта ядерного деления в объеме ядерного топливного материала на уровне или ниже выбранного уровня.
171. Способ по п. 170, в котором при выполнении одного или нескольких процессов над консолидированным объемом ядерного топливного материала для получения характеристической длины вдоль по меньшей мере одного измерения некоторых из зерен, которая меньше или равна выбранной длине, подходящей для поддержания уровня диффузии, необходимого для поддержания концентрации продукта ядерного деления в объеме ядерного топливного материала на уровне или ниже выбранного уровня:
выполняют один или несколько процессов над консолидированным объемом ядерного топливного материала для получения характеристической длины вдоль по меньшей мере одного измерения некоторых из зерен, которая меньше или равна выбранной длине, подходящей для поддержания уровня диффузии, необходимого для поддержания концентрации продукта ядерного деления в объеме ядерного топливного материала на уровне или ниже концентрации, необходимой для зарождения продукта ядерного деления.
172. Способ по п. 133, в котором при выполнении одного или нескольких процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии продукта ядерного деления из внутреннего объема зерна к по меньшей мере одной границе зерна:
выполняют один или несколько процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии газообразного продукта ядерного деления из внутреннего объема зерна к по меньшей мере одной границе зерна.
173. Способ по п. 133, в котором при выполнении одного или нескольких процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии продукта ядерного деления из внутреннего объема зерна к по меньшей мере одной границе зерна:
выполняют один или несколько процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии жидкого продукта ядерного деления из внутреннего объема зерна к по меньшей мере одной границе зерна.
174. Способ по п. 133, в котором при выполнении одного или нескольких процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии продукта ядерного деления из внутреннего объема зерна к по меньшей мере одной границе зерна:
выполняют один или несколько процессов над консолидированным объемом ядерного топливного материала для получения характеристической длины вдоль по меньшей мере одного измерения некоторых из зерен, которая меньше или равна выбранной длине, подходящей в некоторых из зерен для поддержания надлежащей диффузии твердого продукта ядерного деления из внутреннего объема зерна к по меньшей мере одной границе зерна.
175. Способ по п. 133, в котором дополнительно:
выполняют один или несколько процессов над консолидированным объемом ядерного топливного материала для получения пограничной сети, выполненной с возможностью переноса продукта ядерного деления от по меньшей мере одной границы зерна некоторых из зерен к поверхности консолидированного объема ядерного топливного материала.
176. Способ по п. 175, в котором при выполнении одного или нескольких процессов над консолидированным объемом ядерного топливного материала для получения пограничной сети, выполненной с возможностью переноса продукта ядерного деления от по меньшей мере одной границы зерна некоторых из зерен к поверхности консолидированного объема ядерного топливного материала:
выполняют один или несколько процессов над консолидированным объемом ядерного топливного материала для получения пограничной сети, содержащей по меньшей мере один путь переноса, выполненный с возможностью переноса продукта ядерного деления от по меньшей мере одной границы зерна некоторых из зерен к поверхности объема ядерного топливного материала, причем путь переноса ограничен областью между двумя или большим количеством соседних зерен.
177. Способ по п. 175, в котором при выполнении одного или нескольких процессов над консолидированным объемом ядерного топливного материала для получения пограничной сети, выполненной с возможностью переноса продукта ядерного деления от по меньшей мере одной границы зерна некоторых из зерен к поверхности консолидированного объема ядерного топливного материала:
выполняют один или несколько процессов над консолидированным объемом ядерного топливного материала для получения пограничной сети, содержащей по меньшей мере один путь переноса, выполненный с возможностью переноса продукта ядерного деления от по меньшей мере одной границы зерна некоторых из зерен к поверхности объема ядерного топливного материала, причем путь переноса пересекается с указанной по меньшей мере одной границей зерна.
178. Способ по п. 175, в котором при выполнении одного или нескольких процессов над консолидированным объемом ядерного топливного материала для получения пограничной сети, выполненной с возможностью переноса продукта ядерного деления от по меньшей мере одной границы зерна некоторых из зерен к поверхности консолидированного объема ядерного топливного материала:
выполняют один или несколько процессов над консолидированным объемом ядерного топливного материала для получения пограничной сети, содержащей несколько взаимосвязанных путей, выполненных с возможностью переноса продукта ядерного деления от по меньшей мере одной границы зерна некоторых из зерен к поверхности объема ядерного топливного материала.
179. Способ по п. 178, в котором при выполнении одного или нескольких процессов над консолидированным объемом ядерного топливного материала для получения пограничной сети, содержащей несколько взаимосвязанных путей, выполненных с возможностью переноса продукта ядерного деления от по меньшей мере одной границы зерна некоторых из зерен к поверхности объема ядерного топливного материала:
выполняют один или несколько процессов над консолидированным объемом ядерного топливного материала для получения пограничной сети, содержащей несколько взаимосвязанных путей, выполненных с возможностью переноса продукта ядерного деления от по меньшей мере одной границы зерна некоторых из зерен к поверхности объема ядерного топливного материала, причем по меньшей мере один из указанных нескольких взаимосвязанных путей переноса ограничен областью между двумя или большим количеством соседних зерен.
180. Способ по п. 178, в котором при выполнении одного или нескольких процессов над консолидированным объемом ядерного топливного материала для получения пограничной сети, содержащей несколько взаимосвязанных путей, выполненных с возможностью переноса продукта ядерного деления от по меньшей мере одной границы зерна некоторых зерен к поверхности объема ядерного топливного материала:
выполняют один или несколько процессов над консолидированным объемом ядерного топливного материала для получения пограничной сети, содержащей несколько взаимосвязанных путей, выполненных с возможностью переноса продукта ядерного деления от по меньшей мере одной границы зерна некоторых из зерен к поверхности объема ядерного топливного материала, причем по меньшей мере один из указанных нескольких взаимосвязанных путей переноса ограничен одной или несколькими незаполненными областями.
181. Способ по п. 175, в котором при выполнении одного или нескольких процессов над консолидированным объемом ядерного топливного материала для получения пограничной сети, выполненной с возможностью переноса продукта ядерного деления от по меньшей мере одной границы зерна некоторых из зерен к поверхности консолидированного объема ядерного топливного материала, выполняют один или несколько процессов механической обработки над консолидированным объемом ядерного топливного материала.
182. Способ по п. 175, в котором при выполнении одного или нескольких процессов над консолидированным объемом ядерного топливного материала для получения пограничной сети, выполненной с возможностью переноса продукта ядерного деления от по меньшей мере одной границы зерна некоторых из зерен к поверхности консолидированного объема ядерного топливного материала, выполняют один или несколько процессов управления зернистой текстурой над консолидированным объемом ядерного топливного материала.
183. Способ изготовления ядерного топлива, включающий:
использование нескольких ядерных топливных элементов, часть из которых имеет характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности; диспергирование в указанных нескольких топливных элементах диспергирующих частиц, некоторые из которых выполнены с возможностью создания предпочтительных центров заполнения продуктом ядерного деления в ядерном топливном материале; и
консолидацию указанных нескольких ядерных топливных элементов в объем ядерного топливного материала, имеющий поверхность.
184. Способ по п. 183, в котором при диспергировании в указанных нескольких топливных элементах диспергирующих частиц, некоторые из которых выполнены с возможностью создания предпочтительных центров заполнения продуктом ядерного деления в ядерном топливном материале:
диспергируют в указанных нескольких топливных элементах диспергирующие частицы, некоторые из которых выполнены с возможностью замедления образования ядер в ядерном топливном материале.
185. Способ по п. 183, в котором при диспергировании в указанных нескольких топливных элементах диспергирующих частиц, некоторые из которых выполнены с возможностью создания предпочтительных центров заполнения продуктом ядерного деления в ядерном топливном материале:
диспергируют в указанных нескольких топливных элементах диспергирующие частицы, некоторые из которых выполнены с возможностью замедления образования ядер одного или нескольких ядерных топливных элементов в ядерном топливном материале.
186. Способ по п. 183, в котором при диспергировании в указанных нескольких топливных элементах диспергирующих частиц, некоторые из которых выполнены с возможностью создания предпочтительных центров заполнения продуктом ядерного деления в ядерном топливном материале:
диспергируют в указанных нескольких топливных элементах диспергирующие частицы, некоторые из которых содержат керамический материал.
187. Способ по п. 186, в котором при диспергировании в указанных нескольких топливных элементах диспергирующих частиц, некоторые из которых содержат керамический материал:
диспергируют в указанных нескольких топливных элементах диспергирующие частицы, некоторые из которых содержат по меньшей мере одно из следующего: оксидный материал, нитридный материал или карбидный материал.
188. Способ по п. 183, в котором при диспергировании в указанных нескольких топливных элементах диспергирующих частиц, некоторые из которых выполнены с возможностью создания предпочтительных центров заполнения продуктом ядерного деления в ядерном топливном материале:
диспергируют в указанных нескольких топливных элементах диспергирующие частицы, некоторые из которых содержат металлический материал.
189. Способ по п. 188, в котором при диспергировании в указанных нескольких топливных элементах диспергирующих частиц, некоторые из которых содержат металлический материал:
диспергируют в указанных нескольких топливных элементах диспергирующие частицы, некоторые из которых содержат по меньшей мере одно из следующего: металл, металлический сплав или интерметаллическое соединение.
190. Способ по п. 183, в котором при диспергировании в указанных нескольких топливных элементах диспергирующих частиц, некоторые из которых выполнены с возможностью создания предпочтительных центров заполнения продуктом ядерного деления в ядерном топливном материале:
диспергируют в указанных нескольких топливных элементах диспергирующие частицы, некоторые из которых диспергируют вдоль одной или нескольких свободных поверхностей некоторых ядерных топливных элементов.
191. Способ по п. 183, в котором при диспергировании в указанных нескольких топливных элементах диспергирующих частиц, некоторые из которых выполнены с возможностью создания предпочтительных центров заполнения продуктом ядерного деления в ядерном топливном материале:
диспергируют в указанных нескольких топливных элементах диспергирующие частицы, некоторые из которых имеют геометрическую форму.
192. Способ по п. 183, в котором при диспергировании в указанных нескольких топливных элементах диспергирующих частиц, некоторые из которых выполнены с возможностью создания предпочтительных центров заполнения продуктом ядерного деления в ядерном топливном материале:
диспергируют в указанных нескольких топливных элементах диспергирующие частицы, которые располагают с формированием геометрической структуры низкой плотности в консолидированном объеме ядерного топливного материала.
193. Способ по п. 183, в котором при диспергировании в указанных нескольких топливных элементах диспергирующих частиц, некоторые из которых выполнены с возможностью создания предпочтительных центров заполнения продуктом ядерного деления в ядерном топливном материале:
диспергируют в указанных нескольких топливных элементах диспергирующие частицы, которые диспергируют в указанных нескольких топливных элементах до начала процесса формирования твердого объема ядерного топливного материала.
194. Способ по п. 193, в котором при диспергировании в указанных нескольких топливных элементах диспергирующих частиц, которые диспергируют в ядерном топливном материале до начала процесса формирования твердого объема ядерного топливного материала:
диспергируют в указанных нескольких топливных элементах диспергирующие частицы, которые диспергируют внутри диспергирующих частиц перед началом процесса спекания ядерного топливного материала.
195. Способ по п. 193, в котором при диспергировании в ядерном топливном материале диспергирующих частиц, которые диспергируют в ядерном топливном материале до начала процесса формирования твердого объема:
диспергируют в указанных нескольких топливных элементах диспергирующие частицы, которые диспергируют в указанных нескольких топливных элементах до начала процесса отливки ядерного топливного материала.
196. Способ по п. 130, 131 или 183, в котором при использовании нескольких ядерных топливных элементов, часть из которых имеет характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности:
выполняют один или несколько процессов над несколькими ядерными топливными элементами, чтобы достичь характеристической длины вдоль по меньшей мере одного измерения, которая в некоторых из указанных нескольких ядерных топливных элементов меньше или равна выбранной длине.
197. Способ по п. 196, в котором при выполнении одного или нескольких процессов над несколькими ядерными топливными элементами, чтобы достичь характеристической длины вдоль по меньшей мере одного измерения, которая в некоторых из указанных нескольких ядерных топливных элементов меньше или равна выбранной длине:
выполняют один или несколько способов обработки материала над несколькими ядерными топливными элементами, чтобы достичь характеристической длины вдоль по меньшей мере одного измерения, которая в некоторых из указанных нескольких ядерных топливных элементов меньше или равна выбранной длине.
198. Способ по п. 197, в котором при выполнении одного или нескольких способов обработки материала над несколькими ядерными топливными элементами, чтобы достичь характеристической длины вдоль по меньшей мере одного измерения, которая в некоторых из указанных нескольких ядерных топливных элементов меньше или равна выбранной длине:
выполняют один или несколько процессов холодной обработки над несколькими ядерными топливными элементами, чтобы достичь характеристической длины вдоль по меньшей мере одного измерения, которая в некоторых из указанных нескольких ядерных топливных элементов меньше или равна выбранной длине.
199. Способ по п. 197, в котором при выполнении одного или нескольких способов обработки материала над несколькими ядерными топливными элементами, чтобы достичь характеристической длины вдоль по меньшей мере одного измерения, которая в некоторых из указанных нескольких ядерных топливных элементов меньше или равна выбранной длине:
выполняют один или несколько процессов отжига над несколькими ядерными топливными элементами, чтобы достичь характеристической длины вдоль по меньшей мере одного измерения, которая в некоторых из указанных нескольких ядерных топливных элементов меньше или равна выбранной длине.
200. Способ по п. 197, в котором при выполнении одного или нескольких способов обработки материала над несколькими ядерными топливными элементами, чтобы достичь характеристической длины вдоль по меньшей мере одного измерения, которая в некоторых из указанных нескольких ядерных топливных элементов меньше или равна выбранной длине:
выполняют один или несколько процессов нормализации над несколькими ядерными топливными элементами, чтобы достичь характеристической длины вдоль по меньшей мере одного измерения, которая в некоторых из указанных нескольких ядерных топливных элементов меньше или равна выбранной длине.
201. Способ по п. 197, в котором при выполнении одного или нескольких способов обработки материала над несколькими ядерными топливными элементами, чтобы достичь характеристической длины вдоль по меньшей мере одного измерения, которая в некоторых из указанных нескольких ядерных топливных элементов меньше или равна выбранной длине:
выполняют один или несколько процессов отпуска над несколькими ядерными топливными элементами, чтобы достичь характеристической длины вдоль по меньшей мере одного измерения, которая в некоторых из указанных нескольких ядерных топливных элементов меньше или равна выбранной длине.
202. Способ по п. 197, в котором при выполнении одного или нескольких способов обработки материала над несколькими ядерными топливными элементами, чтобы достичь характеристической длины вдоль по меньшей мере одного измерения, которая в некоторых из указанных нескольких ядерных топливных элементов меньше или равна выбранной длине:
выполняют один или несколько процессов химической обработки над несколькими ядерными топливными элементами, чтобы достичь характеристической длины вдоль по меньшей мере одного измерения, которая в некоторых из указанных нескольких ядерных топливных элементов меньше или равна выбранной длине.
203. Способ по п. 197, в котором при выполнении одного или нескольких способов обработки материала над несколькими ядерными топливными элементами, чтобы достичь характеристической длины вдоль по меньшей мере одного измерения, которая в некоторых из указанных нескольких ядерных топливных элементов меньше или равна выбранной длине:
выполняют один или несколько процессов механической обработки над несколькими ядерными топливными элементами, чтобы достичь характеристической длины вдоль по меньшей мере одного измерения, которая в некоторых из указанных нескольких ядерных топливных элементов меньше или равна выбранной длине.
204. Способ по п. 197, в котором при выполнении одного или нескольких способов обработки материала над несколькими ядерными топливными элементами, чтобы достичь характеристической длины вдоль по меньшей мере одного измерения, которая в некоторых из указанных нескольких ядерных топливных элементов меньше или равна выбранной длине:
выполняют один или несколько процессов управления пористостью над несколькими ядерными топливными элементами, чтобы достичь заданной пористости в некоторых из указанных нескольких ядерных топливных элементов.
205. Способ по п. 197, в котором при выполнении одного или нескольких способов обработки материала над несколькими ядерными топливными элементами, чтобы достичь характеристической длины вдоль по меньшей мере одного измерения, которая в некоторых из указанных нескольких ядерных топливных элементов меньше или равна выбранной длине:
выполняют один или несколько процессов управления зернистой текстурой над несколькими ядерными топливными элементами для достижения выбранной зернистой текстуры в некоторых из указанных нескольких ядерных топливных элементов.
206. Способ по п. 130, 131 или 183, в котором при использовании нескольких ядерных топливных элементов, часть из которых имеет характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности, облучают несколько ядерных топливных элементов.
207. Способ по п. 130, 131 или 183, в котором при использовании нескольких ядерных топливных элементов, часть из которых имеет характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности:
выполняют один или несколько процессов над несколькими ядерными топливными элементами для получения характеристической длины вдоль выбранного измерения некоторых ядерных топливных элементов, которая меньше или равна выбранной длине.
208. Способ по п. 130, 131 или 183, в котором при использовании нескольких ядерных топливных элементов, часть из которых имеет характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности:
выполняют один или несколько процессов над несколькими ядерными топливными элементами для получения характеристической длины вдоль выбранного направления некоторых из ядерных топливных элементов, которая меньше или равна выбранной длине.
209. Способ по п. 130, 131 или 183, в котором при использовании нескольких ядерных топливных элементов, часть из которых имеет характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности:
выполняют один или несколько процессов над несколькими ядерными топливными элементами для получения средней характеристической длины вдоль выбранного измерения некоторых ядерных топливных элементов, которая меньше или равна выбранной длине.
210. Способ по п. 130, 131 или 183, в котором при использовании нескольких ядерных топливных элементов, часть из которых имеет характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности:
выполняют один или несколько процессов над несколькими ядерными топливными элементами для получения средней характеристической длины вдоль выбранного направления некоторых ядерных топливных элементов, которая меньше или равна выбранной длине.
211. Способ по п.130, 131 или 183, в котором при использовании нескольких ядерных топливных элементов, часть из которых имеет характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности:
выполняют один или несколько процессов над несколькими ядерными топливными элементами для получения выбранного статистического распределения характеристических длин в указанных нескольких ядерных топливных элементах.
212. Способ по п. 130, 131 или 183, в котором при использовании нескольких ядерных топливных элементов, часть из которых имеет характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности:
выполняют один или несколько процессов над несколькими ядерными топливными элементами для получения выбранного набора статистических распределений характеристических длин.
213. Способ по п. 130, 131 или 183, в котором при использовании нескольких ядерных топливных элементов, часть из которых имеет характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности:
выполняют один или несколько процессов над несколькими ядерными топливными элементами для получения характеристической длины вдоль по меньшей мере одного измерения некоторых из указанных нескольких ядерных топливных элементов, которая меньше или равна выбранной длине, при этом выбранная длина является функцией рабочего состояния ядерного топливного материала.
214. Способ по п. 213, в котором при выполнении одного или нескольких процессов над несколькими ядерными топливными элементами для получения характеристической длины вдоль по меньшей мере одного измерения некоторых из указанных нескольких ядерных топливных элементов, которая меньше или равна выбранной длине, причем выбранная длина является функцией рабочего состояния ядерного топливного материала:
выполняют один или несколько процессов над несколькими ядерными топливными элементами для получения характеристической длины вдоль по меньшей мере одного измерения некоторых из указанных нескольких ядерных топливных элементов, которая меньше или равна выбранной длине, при этом выбранная длина является функцией рабочей температуры ядерного топливного материала.
215. Способ по п. 213, в котором при выполнении одного или нескольких процессов над несколькими ядерными топливными элементами для получения характеристической длины вдоль по меньшей мере одного измерения некоторых из указанных нескольких ядерных топливных элементов, которая меньше или равна выбранной длине, котором выбранная длина является функцией рабочего состояния ядерного топливного материала:
выполняют один или несколько процессов над несколькими ядерными топливными элементами для получения характеристической длины вдоль по меньшей мере одного измерения некоторых из указанных нескольких ядерных топливных элементов, которая меньше или равна выбранной длине, при этом выбранная длина является функцией температуры индуцированного давлением ядерного топливного материала.
216. Способ по п. 130, 131 или 183, в котором при использовании нескольких ядерных топливных элементов, часть из которых имеет характеристическую длину вдоль по меньшей мере одного измерения, которая меньше или равна выбранной длине, подходящей в некоторых ядерных топливных элементах для поддержания надлежащей диффузии продукта ядерного деления из внутреннего объема ядерного топливного элемента к по меньшей мере одной свободной поверхности:
выполняют один или несколько процессов над несколькими ядерными топливными элементами для получения характеристической длины вдоль по меньшей мере одного измерения некоторых из указанных нескольких ядерных топливных элементов, которая меньше или равна выбранной длине, при этом выбранная длина является функцией химического состава ядерного топливного материала.
217. Способ по п. 130, 131 или 183, в котором при использовании нескольких ядерных топливных элементов, часть из которых имеет характеристическую длину вдоль по меньшей мере одного измерения, которая меньше или равна выбранной длине, подходящей в некоторых ядерных топливных элементах для поддержания надлежащей диффузии продукта ядерного деления из внутреннего объема ядерного топливного элемента к по меньшей мере одной свободной поверхности:
выполняют один или несколько процессов над несколькими ядерными топливными элементами для получения характеристической длины вдоль по меньшей мере одного измерения некоторых из указанных нескольких ядерных топливных элементов, которая меньше или равна выбранной длине, при этом выбранная длина является функцией скорости производства продукта ядерного деления ядерного топливного материала.
218. Способ по п. 130, 131 или 183, в котором при использовании нескольких ядерных топливных элементов, часть из которых имеет характеристическую длину вдоль по меньшей мере одного измерения, которая меньше или равна выбранной длине, подходящей в некоторых ядерных топливных элементах для поддержания надлежащей диффузии продукта ядерного деления из внутреннего объема ядерного топливного элемента к по меньшей мере одной свободной поверхности:
выполняют один или несколько процессов над несколькими ядерными топливными элементами для получения характеристической длины вдоль по меньшей мере одного измерения некоторых из указанных нескольких ядерных топливных элементов, которая меньше или равна выбранной длине, причем в некоторых ядерных топливных элементах указанное по меньшей мере одно измерение выбирают для максимизации теплопередачи из внутреннего объема ядерного топливного элемента к свободной поверхности ядерного топливного элемента.
219. Способ по п. 218, в котором при выполнении одного или нескольких процессов над несколькими ядерными топливными элементами для получения характеристической длины вдоль по меньшей мере одного измерения некоторых из указанных нескольких ядерных топливных элементов, которая меньше или равна выбранной длине, причем в некоторых ядерных топливных элементах указанное по меньшей мере одно измерение выбирают для максимизации теплопередачи из внутреннего объема ядерного топливного элемента к свободной поверхности ядерного топливного элемента:
выполняют один или несколько процессов над несколькими ядерными топливными элементами для получения характеристической длины вдоль по меньшей мере одного измерения некоторых из указанных нескольких ядерных топливных элементов, которая меньше или равна выбранной длине, причем в некоторых ядерных топливных элементах указанное по меньшей мере одно измерение выбирают по существу параллельным температурному градиенту во внутреннем объеме ядерного топливного элемента.
220. Способ по п. 130, 131 или 183, в котором при использовании нескольких ядерных топливных элементов, часть из которых имеет характеристическую длину вдоль по меньшей мере одного измерения, которая меньше или равна выбранной длине, подходящей в некоторых ядерных топливных элементах для поддержания надлежащей диффузии продукта ядерного деления из внутреннего объема ядерного топливного элемента к по меньшей мере одной свободной поверхности:
выполняют один или несколько процессов над несколькими ядерными топливными элементами для получения характеристической длины вдоль по меньшей мере одного измерения некоторых из указанных нескольких ядерных топливных элементов, которая меньше или равна выбранной длине, подходящей для поддержания уровня диффузии в указанных нескольких ядерных топливных элементах, необходимого для поддержания концентрации продукта ядерного деления в объеме ядерного топливного материала на уровне или ниже выбранного уровня.
221. Способ по п. 220, в котором при выполнении одного или нескольких процессов над несколькими ядерными топливными элементами для получения характеристической длины вдоль по меньшей мере одного измерения некоторых из указанных нескольких ядерных топливных элементов, которая меньше или равна выбранной длине, подходящей для поддержания уровня диффузии в указанных нескольких ядерных топливных элементах, необходимого для поддержания концентрации продукта ядерного деления в объеме ядерного топливного материала на уровне или ниже выбранного уровня:
выполняют один или несколько процессов над несколькими ядерными топливными элементами для получения характеристической длины вдоль по меньшей мере одного измерения некоторых из указанных нескольких ядерных топливных элементов, которая меньше или равна выбранной длине, подходящей для поддержания уровня диффузии в указанных нескольких ядерных топливных элементах, необходимого для поддержания концентрации продукта ядерного деления в объеме ядерного топливного материала на уровне или ниже концентрации, необходимой для зарождения продукта ядерного деления.
222. Способ по п. 130, 131 или 183, в котором при использовании нескольких ядерных топливных элементов, часть из которых имеет характеристическую длину вдоль по меньшей мере одного измерения, которая меньше или равна выбранной длине, подходящей в некоторых ядерных топливных элементах для поддержания надлежащей диффузии продукта ядерного деления из внутреннего объема ядерного топливного элемента к по меньшей мере одной свободной поверхности:
выполняют один или несколько процессов над несколькими ядерными топливными элементами для получения характеристической длины вдоль по меньшей мере одного измерения некоторых из указанных нескольких ядерных топливных элементов, которая меньше или равна выбранной длине, подходящей в некоторых ядерных топливных элементах для поддержания надлежащей диффузии газообразного продукта ядерного деления из внутреннего объема ядерного топливного элемента к по меньшей мере одной свободной поверхности ядерного топливного элемента.
223. Способ по п. 130, 131 или 183, в котором при использовании нескольких ядерных топливных элементов, часть из которых имеет характеристическую длину вдоль по меньшей мере одного измерения, которая меньше или равна выбранной длине, подходящей в некоторых ядерных топливных элементах для поддержания надлежащей диффузии продукта ядерного деления из внутреннего объема ядерного топливного элемента к по меньшей мере одной свободной поверхности:
выполняют один или несколько процессов над несколькими ядерными топливными элементами для получения характеристической длины вдоль по меньшей мере одного измерения некоторых из указанных нескольких ядерных топливных элементов, которая меньше или равна выбранной длине, подходящей в некоторых ядерных топливных элементах для поддержания надлежащей диффузии жидкого продукта деления из внутреннего объема ядерного топливного элемента к по меньшей мере одной свободной поверхности ядерного топливного элемента.
224. Способ по п. 130, 131 или 183, в котором при использовании нескольких ядерных топливных элементов, часть из которых имеет характеристическую длину вдоль по меньшей мере одного измерения, которая меньше или равна выбранной длине, подходящей в некоторых ядерных топливных элементах для поддержания надлежащей диффузии продукта ядерного деления из внутреннего объема ядерного топливного элемента к по меньшей мере одной свободной поверхности:
выполняют один или несколько процессов над несколькими ядерными топливными элементами для получения характеристической длины вдоль по меньшей мере одного измерения некоторых из указанных нескольких ядерных топливных элементов, которая меньше или равна выбранной длине, подходящей в некоторых ядерных топливных элементах для поддержания надлежащей диффузии твердого продукта ядерного деления из внутреннего объема ядерного топливного элемента к по меньшей мере одной свободной поверхности ядерного топливного элемента.
225. Способ по п. 130, 131 или 183, в котором при использовании нескольких ядерных топливных элементов, часть из которых имеет характеристическую длину вдоль по меньшей мере одного измерения, которая меньше или равна выбранной длине, подходящей в некоторых ядерных топливных элементах для поддержания надлежащей диффузии продукта ядерного деления из внутреннего объема ядерного топливного элемента к по меньшей мере одной свободной поверхности:
используют несколько ядерных топливных элементов, некоторые из которых имеют пограничный слой, содержащий материал, отличающийся от материала внутреннего объема ядерного топливного элемента.
226. Способ по п. 130, 131 или 183, в котором при использовании нескольких ядерных топливных элементов, часть из которых имеет характеристическую длину вдоль по меньшей мере одного измерения, которая меньше или равна выбранной длине, подходящей в некоторых ядерных топливных элементах для поддержания надлежащей диффузии продукта ядерного деления из внутреннего объема ядерного топливного элемента к по меньшей мере одной свободной поверхности, используют несколько ядерных топливных элементов, некоторые из которых содержат два или большее количество зерен.
227. Способ по п. 130, 131 или 183, в котором при использовании нескольких ядерных топливных элементов, часть из которых имеет характеристическую длину вдоль по меньшей мере одного измерения, которая меньше или равна выбранной длине, подходящей в некоторых ядерных топливных элементах для поддержания надлежащей диффузии продукта ядерного деления из внутреннего объема ядерного топливного элемента к по меньшей мере одной свободной поверхности:
используют несколько ядерных топливных элементов, некоторые из которых содержат несколько путей, выполненных с возможностью переноса продукта ядерного деления из по меньшей мере одной части внутреннего объема ядерного топливного элемента к по меньшей мере одной свободной поверхности ядерного топливного элемента.
228. Способ по п. 183, в котором при использовании нескольких ядерных топливных элементов, часть из которых имеют характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности, используют несколько ядерных топливных элементов, часть из которых содержат керамический ядерный топливный материал.
229. Способ по п. 130 или 183, в котором при использовании нескольких ядерных топливных элементов, часть из которых имеет характеристическую длину вдоль по меньшей мере одного измерения, меньшую или равную выбранной длине, подходящей в некоторых ядерных топливных элементах для поддержания надлежащей диффузии продукта ядерного деления из внутреннего объема ядерного топливного элемента к по меньшей мере одной свободной поверхности:
используют несколько ядерных топливных элементов, некоторые из которых содержат ядерный топливный материал на основе по меньшей мере одного из следующего: металла, металлического сплава или интерметаллического соединения.
230. Способ по п. 130, 131 или 183, в котором при использовании нескольких ядерных топливных элементов, часть из которых имеет характеристическую длину вдоль по меньшей мере одного измерения, которая меньше или равна выбранной длине, подходящей в некоторых ядерных топливных элементах для поддержания надлежащей диффузии продукта ядерного деления из внутреннего объема ядерного топливного элемента к по меньшей мере одной свободной поверхности:
используют несколько ядерных топливных элементов, некоторые из которых содержат по меньшей мере одно из следующего: изотоп урана, изотоп плутония или изотоп тория.
231. Способ по п. 130 или 183, в котором при консолидации указанных нескольких ядерных топливных элементов в объем ядерного топливного материала, имеющий поверхность, консолидируют указанные несколько ядерных топливных элементов в объем ядерного топливного материала, имеющего пограничную сеть, выполненную с возможностью переноса продукта ядерного деления от по меньшей мере одной свободной поверхности некоторых ядерных топливных элементов к поверхности объема ядерного топливного материала.
232. Способ по п. 231, в котором при консолидации указанных нескольких ядерных топливных элементов в объем ядерного топливного материала, имеющего пограничную сеть, выполненную с возможностью переноса продукта ядерного деления от по меньшей мере одной свободной поверхности некоторых ядерных топливных элементов к поверхности объема ядерного топливного материала:
консолидируют указанные несколько ядерных топливных элементов в объем ядерного топливного материала, имеющего пограничную сеть, выполненную с возможностью переноса продукта ядерного деления от по меньшей мере одной свободной поверхности некоторых ядерных топливных элементов к поверхности объема ядерного топливного материала, причем пограничная сеть содержит по меньшей мере один путь переноса, ограниченный областью между двумя или большим количеством соседних ядерных топливных элементов.
233. Способ по п. 231, в котором при консолидации указанных нескольких ядерных топливных элементов в объем ядерного топливного материала, имеющего пограничную сеть, выполненную с возможностью переноса продукта ядерного деления от по меньшей мере одной свободной поверхности некоторых ядерных топливных элементов к поверхности объема ядерного топливного материала:
консолидируют указанные несколько ядерных топливных элементов в объем ядерного топливного материала, имеющего пограничную сеть, выполненную с возможностью переноса продукта ядерного деления от по меньшей мере одной свободной поверхности некоторых ядерных топливных элементов к поверхности объема ядерного топливного материала, причем пограничная сеть содержит по меньшей мере один путь переноса, пересекающий указанную по меньшей мере одну свободную поверхность.
234. Способ по п. 231, в котором при консолидации указанных нескольких ядерных топливных элементов в объем ядерного топливного материала, имеющего пограничную сеть, выполненную с возможностью переноса продукта ядерного деления от по меньшей мере одной свободной поверхности некоторых ядерных топливных элементов к поверхности объема ядерного топливного материала:
консолидируют указанные несколько ядерных топливных элементов в объем ядерного топливного материала, имеющего пограничную сеть, выполненную с возможностью переноса продукта ядерного деления от по меньшей мере одной свободной поверхности некоторых ядерных топливных элементов к поверхности объема ядерного топливного материала, причем пограничная сеть содержит несколько взаимосвязанных путей переноса, выполненных с возможностью переноса продукта ядерного деления от по меньшей мере одной свободной поверхности некоторых ядерных топливных элементов к поверхности объема ядерного топливного материала.
235. Способ по п. 234, в котором при консолидации указанных нескольких ядерных топливных элементов в объем ядерного топливного материала, имеющего пограничную сеть, выполненную с возможностью переноса продукта ядерного деления от по меньшей мере одной свободной поверхности некоторых ядерных топливных элементов к поверхности объема ядерного топливного материала и содержащую несколько взаимосвязанных путей переноса, выполненных с возможностью переноса продукта ядерного деления от по меньшей мере одной свободной поверхности некоторых ядерных топливных элементов к поверхности объема ядерного топливного материала:
консолидируют указанные несколько ядерных топливных элементов в объем ядерного топливного материала, имеющего пограничную сеть, выполненную с возможностью переноса продукта ядерного деления от по меньшей мере одной свободной поверхности некоторых ядерных топливных элементов к поверхности объема ядерного топливного материала и содержащую несколько взаимосвязанных путей переноса, выполненных с возможностью переноса продукта ядерного деления от по меньшей мере одной свободной поверхности некоторых ядерных топливных элементов к поверхности объема ядерного топливного материала, причем по меньшей мере один из указанных нескольких взаимосвязанных путей переноса ограничен областью между двумя или большим количеством соседних ядерных топливных элементов.
236. Способ по п. 234, в котором при консолидации указанных нескольких ядерных топливных элементов в объем ядерного топливного материала, имеющего пограничную сеть, выполненную с возможностью переноса продукта ядерного деления от по меньшей мере одной свободной поверхности некоторых ядерных топливных элементов к поверхности объема ядерного топливного материала и содержащую несколько взаимосвязанных путей переноса, выполненных с возможностью переноса продукта ядерного деления от по меньшей мере одной свободной поверхности некоторых ядерных топливных элементов к поверхности объема ядерного топливного материала:
консолидируют указанные несколько ядерных топливных элементов в объем ядерного топливного материала, имеющего пограничную сеть, выполненную с возможностью переноса продукта ядерного деления от по меньшей мере одной свободной поверхности некоторых ядерных топливных элементов к поверхности объема ядерного топливного материала и содержащую несколько взаимосвязанных путей, выполненных с возможностью переноса продукта ядерного деления от по меньшей мере одной свободной поверхности некоторых ядерных топливных элементов к поверхности объема ядерного топливного материала, причем по меньшей мере один из указанных нескольких взаимосвязанных путей переноса ограничен одной или несколькими незаполненными областями.
237. Способ по п. 231, в котором при консолидации указанных нескольких ядерных топливных элементов в объем ядерного топливного материала, имеющего пограничную сеть, выполненную с возможностью переноса продукта ядерного деления от по меньшей мере одной свободной поверхности некоторых ядерных топливных элементов к поверхности объема ядерного топливного материала:
консолидируют указанные несколько ядерных топливных элементов в объем ядерного топливного материала, имеющего пограничную сеть, выполненную с возможностью переноса продукта ядерного деления от по меньшей мере одной свободной поверхности некоторых ядерных топливных элементов к поверхности объема ядерного топливного материала и содержащую несколько не взаимосвязанных путей переноса, выполненных с возможностью переноса продукта ядерного деления от по меньшей мере одной свободной поверхности некоторых ядерных топливных элементов к поверхности объема ядерного топливного материала.
238. Способ по п. 237, в котором при консолидации указанных нескольких ядерных топливных элементов в объем ядерного топливного материала, имеющего пограничную сеть, выполненную с возможностью переноса продукта ядерного деления от по меньшей мере одной свободной поверхности некоторых ядерных топливных элементов к поверхности объема ядерного топливного материала и содержащую несколько не взаимосвязанных путей переноса, выполненных с возможностью переноса продукта ядерного деления от по меньшей мере одной свободной поверхности некоторых ядерных топливных элементов к поверхности объема ядерного топливного материала:
консолидируют указанные несколько ядерных топливных элементов в объем ядерного топливного материала, имеющего пограничную сеть, выполненную с возможностью переноса продукта ядерного деления от по меньшей мере одной свободной поверхности некоторых ядерных топливных элементов к поверхности объема ядерного топливного материала и содержащую несколько не взаимосвязанных путей, выполненных с возможностью переноса продукта ядерного деления от по меньшей мере одной свободной поверхности некоторых ядерных топливных элементов к поверхности объема ядерного топливного материала, при этом по меньшей мере один из указанных нескольких не взаимосвязанных путей переноса ограничен областью между поверхностями соседних и по существу параллельных или концентрических ядерных топливных элементов.
239. Способ по п. 130, 131 или 183, в котором при консолидации указанных нескольких ядерных топливных элементов в объем ядерного топливного материала, имеющий поверхность, консолидируют указанные несколько ядерных топливных элементов в объем ядерного топливного материала, имеющий поверхность, причем ядерный топливный материал консолидируют до плотности, равной или ниже теоретической плотности.
240. Способ по п. 130, 131 или 183, в котором при консолидации указанных нескольких ядерных топливных элементов в объем ядерного топливного материала, имеющий поверхность, консолидируют указанные несколько ядерных топливных элементов в объем ядерного топливного материала, имеющий поверхность, причем ядерный топливный материал содержится в сохраняющем геометрическую форму контейнере.
241. Способ по п. 130, 131 или 183, в котором при консолидации указанных нескольких ядерных топливных элементов в объем ядерного топливного материала, имеющий поверхность, консолидируют указанные несколько ядерных топливных элементов в устойчивый объем ядерного топливного материала, имеющий поверхность.
242. Способ по п. 130, 131 или 183, в котором при консолидации указанных нескольких ядерных топливных элементов в объем ядерного топливного материала, имеющий поверхность, спрессовывают указанные несколько ядерных топливных элементов в объем ядерного топливного материала, имеющий поверхность.
243. Способ по п. 131 или 183, в котором при консолидации указанных нескольких ядерных топливных элементов в объем ядерного топливного материала, имеющий поверхность, спекают указанные несколько ядерных топливных элементов в объем ядерного топливного материала, имеющий поверхность.
244. Способ по п. 183, в котором при консолидации указанных нескольких ядерных топливных элементов в объем ядерного топливного материала, имеющий поверхность, отливают указанные несколько ядерных топливных элементов в объем ядерного топливного материала, имеющий поверхность.
245. Способ по п. 183, в котором при консолидации указанных нескольких ядерных топливных элементов в объем ядерного топливного материала, имеющий поверхность, выполняют экструзию указанных нескольких ядерных топливных элементов в объем ядерного топливного материала, имеющий поверхность.
246. Способ по п. 130, 131 или 183, в котором при консолидации указанных нескольких ядерных топливных элементов в объем ядерного топливного материала, имеющий поверхность, механически размещают указанные несколько ядерных топливных элементов в объем ядерного топливного материала, имеющий поверхность.
247. Способ по п. 246, в котором при механическом размещении указанных нескольких ядерных топливных элементов в объем ядерного топливного материала, имеющий поверхность, вплетают несколько линейных ядерных топливных элементов в твердый объем ядерного топливного материала, имеющий поверхность.
248. Способ по п. 246, в котором при механическом размещении указанных нескольких ядерных топливных элементов в объем ядерного топливного материала, имеющий поверхность, скатывают несколько плоских ядерных топливных элементов в твердый объем ядерного топливного материала, имеющий поверхность.
249. Способ по п. 246, в котором при механическом размещении указанных нескольких ядерных топливных элементов в объем ядерного топливного материала, имеющий поверхность, укладывают друг на друга несколько плоских ядерных топливных элементов в твердый объем ядерного топливного материала, имеющий поверхность.
250. Способ по п. 130, 131 или 183, в котором выполняют один или несколько процессов над консолидированным объемом ядерного топливного материала.
251. Способ по п. 250, в котором при выполнении одного или нескольких процессов над консолидированным объемом ядерного топливного материала выполняют один или несколько способов обработки материала над консолидированным объемом ядерного топливного материала.
252. Способ по п. 251, в котором при выполнении одного или нескольких способов обработки материала над консолидированным объемом ядерного топливного материала выполняют холодную обработку консолидированного объема ядерного топливного материала.
253. Способ по п. 251, в котором при выполнении одного или нескольких способов обработки материала над консолидированным объемом ядерного топливного материала выполняют отжиг консолидированного объема ядерного топливного материала.
254. Способ по п. 251, в котором при выполнении одного или нескольких способов обработки материала над консолидированным объемом ядерного топливного материала выполняют плавление части консолидированного объема ядерного топливного материала.
255. Способ по п. 251, в котором при выполнении одного или нескольких способов обработки материала над консолидированным объемом ядерного топливного материала выполняют нормализацию консолидированного объема ядерного топливного материала.
256. Способ по п. 251, в котором при выполнении одного или нескольких способов обработки материала над консолидированным объемом ядерного топливного материала выполняют отпуск консолидированного объема ядерного топливного материала.
257. Способ по п. 251, в котором при выполнении одного или нескольких способов обработки материала над консолидированным объемом ядерного топливного материала выполняют химическую обработку консолидированного объема ядерного топливного материала.
258. Способ по п. 251, в котором при выполнении одного или нескольких способов обработки материала над консолидированным объемом ядерного топливного материала выполняют один или несколько процессов управления пористостью над консолидированным объемом ядерного топливного материала.
259. Способ по п. 250, в котором при выполнении одного или нескольких процессов над консолидированным объемом ядерного топливного материала вводят консолидированный объем ядерного топливного материала в среду с повышенной температурой.
260. Способ по п. 250, в котором при выполнении одного или нескольких процессов над консолидированным объемом ядерного топливного материала облучают консолидированный объем ядерного топливного материала.
261. Способ по п. 250, в котором при выполнении одного или нескольких процессов над консолидированным объемом ядерного топливного материала выполняют процесс ядерного деления с использованием консолидированного объема ядерного топливного материала.